(57)【要約】  支持体（２）と、接着層（３）と、感光性樹脂層（５）と、感熱性を有するマスク層（６）とを備える凸版印刷版用の感光性樹脂積層体（１）であって、接着層（３）と感光性樹脂層（５）との間に、感光性樹脂層（５）を構成する感光性樹脂と同骨格の樹脂で形成され、感光性樹脂層（５）に対し接着性を有し、かつ、光硬化後の感光性樹脂層（５）のショアーＤ硬さよりも５°以上低いショアーＤ硬さを有する中間層（４）を備え、感光性樹脂層（５）の厚みが３５０〜７００μｍの範囲内である感光性樹脂積層体（１）により、製版時と印刷時における微細な独立点や画像の再現性に優れた凸版印刷版用感光性樹脂積層体を提供することができる。
2013062082.tif 000002
【特許請求の範囲】
【請求項１】
支持体と、接着層と、感光性樹脂層と、感熱性を有するマスク層とを備える凸版印刷版用の感光性樹脂積層体であって、
接着層と感光性樹脂層との間に、感光性樹脂層を構成する感光性樹脂と同骨格の樹脂で形成され、感光性樹脂層に対し接着性を有し、かつ、光硬化後の感光性樹脂層のショアーＤ硬さよりも５°以上低いショアーＤ硬さを有する中間層を備え、
感光性樹脂層の厚みが３５０〜７００μｍの範囲内である、感光性樹脂積層体。
【請求項２】
全厚みが５００〜１０００μｍの範囲内である、請求項１に記載の感光性樹脂積層体。
【請求項３】
光硬化後の感光性樹脂層のショアーＤ硬さが４５〜７５°の範囲内である、請求項１または２に記載の感光性樹脂積層体。
【発明の詳細な説明】
【技術分野】
【０００１】
本発明は、コンピュータ製版技術により凸版印刷版を製造するために使用される感光性樹脂積層体に関するものであり、より詳しくは、製版時と印刷時に優れた微細な独立点や画像の再現性に優れた凸版印刷版用感光性樹脂積層体に関するものである。
【背景技術】
【０００２】
従来、凸版印刷版を得る方法としては、接着層を設けた支持体上に感光性樹脂層を設けた感光性樹脂積層体（印刷用原版）を用い、ネガまたはポジフィルムを使ったフォトリソグラフィーの技術によって感光性樹脂層に凹凸を形成したレリーフ層を形成する方法が一般的であった。【０００３】
近年、凸版印刷の分野において、デジタル画像形成技術として知られるコンピュータ製版技術（Ｃｏｍｐｕｔｅｒ  ｔｏ  Ｐｌａｔｅ：ＣＴＰ技術）が極めて一般的なものになってきている。ＣＴＰ技術においては、コンピュータ上で処理された情報を印刷版上に直接出力してレリーフとなる凹凸パターンを得る。このようなＣＴＰ技術により、ネガフィルムの製造工程が不要となり、コストとネガ作成に必要な時間を削減できる。【０００４】
たとえば特表平７−５０６２０１号公報（特許文献１）には、（ａ）支持体、（ｂ）エラストマー性バインダと、１種類以上のモノマーと非赤外化学線に感受性を有する開始剤とを含んでなる光重合可能層であって、化学線に対する露光前に現像溶液に溶解性、膨潤性または分散性である層、（ｃ）化学線に対する露光前に光重合可能層のための現像溶液に溶解性、膨潤性、分散性またはリフト可能な１種類以上のバリア層、および（ｄ）化学線に実質的に不透明な赤外線感光性材料の１つ以上の層であって、赤外レーザ光に露光した際にバリア層の表面から融除し得る材料、とを具備するフレキソ印刷板を調製するために使用される感光性印刷材料が開示されている。この特許文献１に開示された発明では、感光性樹脂層上に化学線に対して不透明な感赤外線層（感熱マスク層）を設け、赤外線レーザーでこの感赤外線層を蒸発させることにより画像マスクを形成するものであり、広く使用されている。【０００５】
近年、凸版印刷用レリーフ版に用いられる感光性樹脂組成物に対するユーザーの要求が、短い露光時間で微細なパターンを再現する方向へ進んでおり、最小独立点の保持は直径２００μｍから、１００μｍへと変化してきている。また、パネル用途の印刷などに使用する場合において、細線幅についても３０μｍ幅の線から、さらに細かな１５μｍ幅が要求されるようになっている。それらの要求に対応する従来技術としては、支持体上に１００μｍ以上の全面光硬化された感光性樹脂層上に２００μｍ以上の感光樹脂層を設ける感光性樹脂積層体（たとえば、特開昭５８−８５４３５号公報（特許文献２）を参照）や支持体上に軟質樹脂のクッション層を設けて画像再現性を改善した感光性樹脂積層体（たとえば、特開昭５４−８５８０３号公報（特許文献３）を参照）やＣＴＰ技術により画像再現性を改善した感光性凸版印刷用原版（たとえば、特開２０１０−２６０３６号公報（特許文献４）を参照）などが挙げられる。【０００６】
しかしながら、上述の特許文献２〜４に開示されたいずれの技術でも、製版において短い露光時間で微細な点を再現し、かつ印刷時にも太りの少ないシャープな印刷物を得られる感光性樹脂積層体を得ることはできなかった。【０００７】
一方、特開２００２−２４４３０２号公報（特許文献５）には、少なくとも支持体、接着層、感光性樹脂層を有する感光性樹脂積層体において、上記接着層と感光性樹脂層との間に中間層を有し、該中間層の光硬化後の反発弾性率が１５％以上であり、かつ中間層のショアーＤ硬さが感光性樹脂層よりも５°以上低いことを特徴とする感光性樹脂積層体が開示されている。特許文献５に記載された感光性樹脂積層体によれば、製版時と印刷時における微細な画像の再現性を改善することができるが、中間層と感光性樹脂層との界面の接着強度が弱く、印刷時に層間剥離を生じるという問題があった。
【先行技術文献】
【特許文献】
【０００８】
【特許文献１】特表平７−５０６２０１号公報
【特許文献２】特開昭５８−８５４３５号公報
【特許文献３】特開昭５４−８５８０３号公報
【特許文献４】特開２０１０−２６０３６号公報
【特許文献５】特開２００２−２４４３０２号公報
【発明の概要】
【発明が解決しようとする課題】
【０００９】
本発明は、上記課題を解決するためになされたものであって、その目的とするところは、製版時および印刷時における微細な独立点や画像の再現性に優れた凸版印刷版用感光性樹脂積層体を提供することである。
【課題を解決するための手段】
【００１０】
本発明者らは、製版において短い露光時間で微細な独立点や画像を再現し、かつ印刷時にも太りの少ないシャープな印刷物を得るために、鋭意検討した結果、遂に本発明を完成するに到った。即ち、本発明は、以下のとおりである。【００１１】
本発明の凸版印刷版用感光性樹脂積層体は、支持体と、接着層と、感光性樹脂層と、感熱性を有するマスク層とを備える凸版印刷版用の感光性樹脂積層体であって、接着層と感光性樹脂層との間に、感光性樹脂層を構成する感光性樹脂と同骨格の樹脂で形成され、感光性樹脂層に対し接着性を有し、かつ、光硬化後の感光性樹脂層のショアーＤ硬さよりも５°以上低いショアーＤ硬さを有する中間層を備え、感光性樹脂層の厚みが３５０〜７００μｍの範囲内であることを特徴とする。【００１２】
本発明の凸版印刷版用感光性樹脂積層体は、その全厚みが５００〜１０００μｍの範囲内であることが好ましい。【００１３】
本発明の凸版印刷版用感光性樹脂積層体において、光硬化後の感光性樹脂層のショアーＤ硬さは４５〜７５°の範囲内であることが好ましい。
【発明の効果】
【００１４】
本発明によれば、製版時および印刷時における微細な独立点の再現性に優れた凸版印刷版用の感光性樹脂積層体を提供することができ、産業界に寄与すること大である。
【図面の簡単な説明】
【００１５】
【図１】本発明の好ましい一例の凸版印刷版用感光性樹脂積層体１を模式的に示す図である。
【発明を実施するための形態】
【００１６】
図１は、本発明の好ましい一例の凸版印刷版用の感光性樹脂積層体１を模式的に示す図である。本発明の感光性樹脂積層体１は、図１に模式的に示すように、支持体２と、接着層３と、中間層４と、感光性樹脂層５と、マスク層６とがこの順に積層された基本構造を備える。
【００１７】
〔Ａ〕支持体
本発明の感光性樹脂積層体１に用いられる支持体２は、可撓性であるが、寸法安定性に優れた材料が好ましい。このような支持体２としては、たとえば鋼、アルミニウム、銅、ニッケルなどの金属製支持体、ポリエチレンテレフタレートフィルム、ポリエチレンナフタレートフィルム、ポリブチレンテレフタレートフィルム、ポリカーボネートフィルムなどの熱可塑性樹脂製支持体などが好適な例として挙げられる。これらの中でも、寸法安定性に優れ、充分に高い粘弾性を有するポリエチレンテレフタレートフイルムを支持体２として用いることが特に好ましい。
【００１８】
支持体２の厚みは、特に制限されるものではないが、機械的特性、形状安定性あるいは印刷版製版時の取り扱い性などの観点から５０〜３５０μｍの範囲内であることが好ましく、１００〜２５０μｍの範囲内であることがより好ましい。支持体２の厚みが５０μｍ未満である場合には、印刷版の寸法安定性が損なわれたり、解版時に支持体が破損するという傾向にあり、また、支持体２の厚みが３５０μｍを超える場合には、円筒シリンダーへの貼付時に印刷版がシリンダーに沿い難いという傾向にあるためである。
【００１９】
〔Ｂ〕接着層
本発明の感光性樹脂積層体１に用いられる接着層３は、公知の適宜の接着剤を用いて形成される。接着層３の形成に用いる接着剤の種類は特に制限されるものではなく、たとえば、可溶なポリエステルを多価イソシアネートで硬化させたポリエステルウレタン系接着剤、エポキシ系接着剤などが好適な例として挙げられる。中でも、ポリエステルウレタン系接着剤は感光性樹脂との接着性に優れるために好ましく、ポリエステルウレタン系接着剤の中でも特にポリエステルとイソシアヌレート型多価イソシアネートからなる接着剤がより望ましい。
【００２０】
接着層３の形成に用いる接着剤には、本発明の目的を阻害しない範囲で、添加物を含んでいてもよい。添加物としては、たとえば、可塑剤、染料、紫外線吸収剤、ハレーション防止剤、界面活性剤、光重合性ビニルモノマーなどが挙げられる。
【００２１】
本発明における接着層３の厚みについては特に制限されないが、１〜５０μｍの範囲内であることが好ましく、５〜３０μｍの範囲内であることがより好ましい。接着層３の厚みが１μｍ未満である場合には、ハレーション防止機能が不足するという傾向にあるためであり、また、接着層３の厚みが５０μｍを超える場合には、生産加工性が低下するという傾向にあるためである。
【００２２】
〔Ｃ〕中間層
本発明の感光性樹脂積層体１に用いられる中間層４は、後述する感光性樹脂層５と同骨格の樹脂で形成され、感光性樹脂層５に対し接着性を有するものである。中間層４が感光性樹脂層５と同骨格の樹脂で形成されていることで、中間層４と感光性樹脂層５との界面における接着強度を向上させることができ、微細な画像の保持性が良くなるばかりでなく、印刷時に小径シリンダーに装着した場合に生じる中間層４と感光性樹脂層５との界面の剥がれを防止することが可能となる。
【００２３】
中間層４を形成する感光性樹脂層５と同骨格の樹脂としては、たとえば、ポリエーテルアミド（特開昭５５−７９４３７号公報など）、ポリエーテルエステルアミド（特開昭５８−１１７５３７号公報など）、三級窒素含有ポリアミド（特開昭５０−７６０５号公報など）、アンモニウム塩型三級窒素原子含有ポリアミド（特開昭５３−３６５５５号公報など）、アミド結合を１つ以上有するアミド化合物と有機ジイソシアネート化合物との付加重合体（特開昭５８−１４０７３７号公報など）、アミド結合を有しないジアミンと有機ジイソシアネート化合物との付加重合体（特開平４−９７１５４号公報など）などが挙げられ、感光性樹脂層５を形成する樹脂に応じて同骨格のものを選択する。これらの中でも、感光性樹脂層５と、中間層４をアミド結合を有しないジアミンと有機ジイソシアネート化合物との付加重合体で形成することで、印刷版の反発弾性が高まり、微細な画像の印刷性がより向上するという効果が奏され、特に好ましい。
【００２４】
ここで「同骨格の樹脂」とは、構成する化学結合の一つ以上が同一という意味であり、この好ましい化学結合としては、高分子化合物を分類する化学結合の中でも、アミド結合、ウレタン結合、ウレア結合、エーテル結合などが挙げられる。同骨格の樹脂としては、たとえば、中間層４を形成する樹脂、感光性樹脂層５を形成する樹脂が共に下記構造式（１）に示すようなポリウレアウレタン骨格である場合（後述する実施例１、４〜８の場合）、中間層４を形成する樹脂、感光性樹脂層５を形成する樹脂が共に下記構造式（２）に示すようなポリアミド骨格である場合（後述する実施例２、３の場合）、中間層４を形成する樹脂、感光性樹脂層５を形成する樹脂が共にポリエーテルアミド骨格である場合（後述する実施例９の場合）などが例示される。
【００２５】
【化１】
2013062082.tif 000003
【００２６】
上記構造式（１）中、Ｒ１は炭素数が２〜１０の炭化水素基、脂肪族環又は芳香族環であり、Ｒ２は炭素数が２〜１０の炭化水素基、脂肪族環又は芳香族環であり、Ｒ３はエチレン、プロピレン又はテトラメチレンを示す。
【００２７】
【化２】
2013062082.tif 000004
【００２８】
上記構造式（２）中、Ｒ４は炭素数が４〜１０の炭化水素基であり、Ｒ５は炭素数が２〜１０の炭化水素基、脂肪族環又は芳香族環であり、Ｒ６は炭素数が４〜１０の炭化水素基を示す。
【００２９】
また、同骨格の樹脂は、上述のように同一の骨格であることが好ましいが、上述のように構成する化学結合の一つ以上が同一であればよく、必ずしも同一の骨格でなくともよく、後述する実施例１０のように、中間層４を形成する樹脂がポリウレタン骨格であり、感光性樹脂層５を形成する樹脂がポリウレアウレタン骨格である場合も包含される。
【００３０】
また本発明における中間層４は、光硬化後の感光性樹脂層５のショアーＤ硬さよりも５°以上低いショアーＤ硬さを有する。中間層４がこのようなショアーＤ硬さを有することで、中間層４の低硬度化と高反発弾性によるクッション効果は印圧による感光性樹脂層５の変形を小さくし、印刷時の微細な点の再現性を改善することができるという効果が奏される。このような効果をより顕著なものとする観点からは、中間層４のショアーＤ硬さは、光硬化後の感光性樹脂層５のショアーＤ硬さよりも１０°以上低いことが好ましく、２０°以上低いことがより好ましい。中間層のショアーＤ硬さと光硬化後の感光性樹脂層５のショアーＤ硬さとの差が５°未満である場合には、ベタ部の印刷性にカスレが生じてしまうため好ましくない。なお、中間層４および感光性樹脂層５のショアーＤ硬さは、ＪＩＳ  Ｋ６２５３の規定に準拠し、たとえばショアー式デュロメーター（ショアーＤタイプ）（西独ツビック社製）を用いて２５℃で測定された値を指す。本発明において、中間層４は、光硬化後の感光性樹脂層５のショアーＤ硬さよりも５°以上低いショアーＤ硬さを有していればよいが、ベタ部の印刷適応性を広くするため、すなわち被印刷物の素材適応性や、印圧ならびに印刷速度の適応性を広くするためには、中間層４のショアーＤ硬さは、１０°以上であることが好ましく、２０°以上であることがより好ましい。なお、中間層４の形成時に、例えば、選ばれた感光性樹脂層と同骨格の樹脂を、光重合性モノマーの架橋度で制御することで、所望のショアーＤ硬さを有する中間層４を得ることができる。光重合性モノマーの架橋度は、光重合性モノマー中導入する架橋基の数で変更することができる。例えば、架橋基の数は多価アルコール中の水酸基にアクリル酸又はメタアクリル酸をエステル結合などで導入する数を制御すれば良い。
【００３１】
本発明における中間層４は、反発弾性率が１５％以上であることが好ましく、２０％以上であることがより好ましく、３０％以上であることが特に好ましい。このように中間層４の反発弾性率が１５％以上であり、かつ、上述のようにショアーＤ硬さを感光性樹脂層５のショアーＤ硬さよりも５°以上低くすることで、中間層４をクッションのように作用させることができ、印圧による感光性樹脂層５の変形を小さくし、印刷時の微細な点の再現性を改善することができるという効果が奏される。中間層４の反発弾性率が１５％未満であると、中間層４のクッション効果が不十分であり、好ましくない。なお、中間層４の反発弾性率は、２５℃、７０％ＲＨの条件で、直径１０ｍｍ（重さ：４．１６）の鋼球製ボールを２０ｃｍの高さより落下させ、跳ね返る高さ（ａ）を読み取り、（ａ／２０）×１００％表示として測定された値を指す。本発明において、中間層４の反発弾性率は高ければ高いほどよい。
【００３２】
また、本発明における中間層４は、印刷後の耐洗い油性が要求される場合には、耐洗い油性として、中間層４のノルマルヘキサンに対する溶剤吸収重量増加率が１５％以下であることが好ましく、１０％以下であることがより好ましく、５％以下であることが特に好ましい。なお、中間層４の溶剤吸収量増加率は、露光後のサンプル厚みが５００μｍで２ｃｍ×５ｃｍのサンプルを作り、５時間ノルマルへキサンに浸漬した後、表面に付着したノルマルへキサンを取り除き、重量を測定した後、
溶剤吸収重量増加率（％）＝（浸漬後の重量÷浸漬前の重量）×１００
の計算式で算出された値を指す。なお、本発明において、中間層４の溶剤吸収量増加率は、低ければ低いほどよい。
【００３３】
本発明における中間層４は、クッション効果および強度の観点から、厚みが５０μｍ以上であることが好ましく、８０μｍ以上であることがより好ましい。中間層４の厚みが５０μｍ未満である場合には、クッション効果に乏しいという傾向にあるためである。また、全厚みの薄い印刷版の場合には、支持体上の中間層にインキが付着しないよう、中間層４の厚みは２００μｍ以下であることが好ましく、１５０μｍ以下であることがより好ましい。
【００３４】
中間層４の形成にあたっては、上述のような感光性樹脂層５と同骨格の樹脂に、公知の可溶性ポリマー、光重合性不飽和基含有ポリマー、光開始重合剤などを適宜配合した感光性樹脂組成物を好適に用い得る。接着層３上に中間層４を設ける方法としては、公知の方法を採用することができ、たとえば、上述の感光性樹脂組成物の溶液をキャスト法で接着層上に設けた後、ポリエステルなどで酸素を遮断した状態で紫外線を照射して光硬化させて、中間層４とする方法が採用され得る。
【００３５】
〔Ｄ〕感光性樹脂層
本発明の感光性樹脂積層体１において、中間層４上に積層される感光性樹脂層５は、感光性樹脂を光硬化させて形成させたものであり、その厚みが３５０〜７００μｍの範囲内である。感光性樹脂層５の厚みが３５０μｍ未満である場合には、中間層４にインキが付着して印刷物の非画像部に汚れ（地汚れ）が生じてしまう。また感光性樹脂層５の厚みが７００μｍを超えると、製版時の微細点の再現性が低下してしまう。特に輪転シールラベル印刷に用いられる印刷版の全厚みとして８００μｍや９５０μｍが多いことから、感光性樹脂層５の厚みは、４５０〜７００μｍの範囲内であることが好ましく、４９０〜６５０μｍの範囲内であることがより好ましい。
【００３６】
感光性樹脂層５の光硬化後の硬度としては、ショアーＤ硬さで４５〜７５°の範囲内であることが好ましく、５０〜７０°の範囲内であることがより好ましく、５０〜６５°の範囲内であることが特に好ましい。感光性樹脂層５のショアーＤ硬さが４５°未満である場合には、印刷時の変形によって太りが生じるため好ましくなく、また、７５°を超える場合には、インキの乗り不良が発生し、また、ベタ部の印刷性にカスレが生じるため好ましくない。なお、感光性樹脂層５の形成時に、画像パターンを形成させる、最適範囲の光硬化時間で照射することで、光硬化後に所望のショアーＤ硬さを有する感光性樹脂層５を得ることができる。
【００３７】
感光性樹脂層５の形成には、感光性樹脂の材料となる合成高分子化合物、光重合性不飽和化合物および光重合開始剤の必須成分と、可塑剤、熱重合防止剤、染料、顔料、紫外線吸収剤、香料、酸化防止剤などの任意の添加剤とを含む組成物が好適に用いられる。
【００３８】
合成高分子化合物としては、従来公知の可溶性合成高分子化合物を使用でき、たとえばポリエーテルアミド（たとえば特開昭５５−７９４３７号公報など）、ポリエーテルエステルアミド（たとえば特開昭５８−１１７５３７号公報など）、三級窒素含有ポリアミド（たとえば特開昭５０−７６０５号公報など）、アンモニウム塩型三級窒素原子含有ポリアミド（たとえば特開昭５３−３６５５５号公報など）、アミド結合を１つ以上有するアミド化合物と有機ジイソシアネート化合物との付加重合体（たとえば特開昭５８−１４０７３７号公報など）、アミド結合を有しないジアミンと有機ジイソシアネート化合物との付加重合体（例えば特開平４−９７１５４号公報など）などが挙げられる。その中でもアミド結合を有しないジアミンと有機ジイソシアネート化合物との付加重合体が好ましい。光重合性または光架橋性モノマーとしては、多価アルコールのアクリレート、多価アルコールのエポキシアクリレート、Ｎ−メチロールアクリルアミドなどが、光重合開始剤としては、ベンジルジメチルケタール、ベンゾインジメチルエーテルなどが挙げられる。
【００３９】
〔Ｅ〕マスク層
本発明の感光性樹脂積層体１において、感光性樹脂層５上に形成される感熱性を有するマスク層６は、たとえば、赤外線レーザを吸収し熱に変換する機能と紫外線を遮断する機能とを有する材料であるカーボンブラックと、その分散バインダとから好適に構成される。また、マスク層６は、これら以外の任意成分として、顔料分散剤、フィラー、界面活性剤、塗布助剤などを本発明の効果を損なわない範囲で含有することができる。このようなマスク層６の形成材料は、いずれも公知のものを適宜組み合わせたものであり、その具体例は、実施例にて後述する。
【００４０】
マスク層６は、紫外線に関して２．０以上の光学濃度であることが好ましく、さらに好ましくは２．０〜３．０の光学濃度であり、特に好ましくは、２．２〜２．５の光学濃度である。マスク層の紫外線に対する光学濃度が２．０未満である場合には、紫外線を遮光する機能が不充分で非画像部が感光するという虞があるためである。なお、マスク層６の紫外線に対する光学濃度は、たとえば白黒透過濃度計ＤＭ−５２０（大日本スクリーン製造製）にて測定された値を指す。
【００４１】
マスク層６の厚みは、特に制限されないが、０．５〜２．５μｍの範囲内であることが好ましく、１．０〜２．０μｍの範囲内であることがより好ましい。マスク層６の厚みが０．５μｍ以上であることで、高い塗工技術を必要とせず、一定以上の光学濃度を得ることができる。また、マスク層６の厚みが２．５μｍ以下であることで、マスク層６の蒸発に高いエネルギーを必要とせず、コスト的に有利である。
【００４２】
本発明の感光性樹脂積層体１においては、マスク層６上に、剥離可能な可撓性カバーフィルム７を設けて印刷用原版を保護することが好ましい。好適な剥離可能な可撓性カバーフィルム７としては、たとえばポリエチレンテレフタレートフィルム、ポリエチレンナフタレートフィルム、ポリブチレンテレフタレートフィルムを挙げることができる。しかしながら、このような可撓性カバーフィルム（保護フィルム）７は絶対に必要というものではない。
【００４３】
本発明の感光性樹脂積層体１は、その全厚みについて特に制限されるものではないが、５００〜１０００μｍの範囲内であることが好ましく、７００〜９５０μｍの範囲内であることがより好ましい。感光性樹脂積層体１の全厚みが５００μｍ未満である場合には、印刷時の版のフロアー部にインキが付着するという虞があるためであり、また、１０００μｍを超える場合には、コスト的に不利となるという虞があるためである。
【００４４】
本発明の感光性樹脂積層体１は、たとえば、熱プレス、注型、溶融押出し、溶液キャストなどの公知の任意の方法を利用することで、所望の厚さのシート状物に形成することができる。
【００４５】
本発明の感光性樹脂積層体１を凸版印刷用原版として、次のようにして印刷版を好適に製造することができる。まず、可撓性カバーフィルム７が存在する場合には、まず可撓性カバーフィルム７を感光性樹脂積層体１から除去する。その後、マスク層６をＩＲレーザにより画像様に照射して、感光性樹脂層５上にマスクを形成する。好適なＩＲレーザの例としては、ＮＤ／ＹＡＧレーザ（たとえば、波長１０６４ｎｍ）またはダイオードレーザ（たとえば、波長８３０ｎｍ）を挙げることができる。コンピュータ製版技術に好適なレーザシステムは、市販されており、たとえばＣＤＩ  Ｓｐａｒｋ（エスコグラフィックス社）を使用することができる。このレーザシステムは、印刷用原版を保持する回転円筒ドラム、ＩＲレーザの照射装置、レイアウトコンピュータを含み、画像情報は、レイアウトコンピュータからレーザ装置に直接移される。
【００４６】
画像情報を感熱性を有するマスク層６に書き込んだ後、マスク層６を介して紫外線を感光性樹脂積層体に全面照射する。これは版をレーザシリンダに取り付けた状態で行うことも可能であるが、版をレーザ装置から除去し、慣用の平板な照射ユニットで照射する方が規格外の版サイズに対応可能な点で有利であり一般的である。紫外線としては、１５０〜５００ｎｍ、特に３００〜４００ｎｍの波長を有する紫外線を好適に使用することができる。その光源としては、低圧水銀灯、高圧水銀灯、超高圧水銀灯、メタルハライドランプ、キセノンランプ、ジルコニウムランプ、カーボンアーク灯、紫外線用蛍光灯などを使用することができる。
【００４７】
露光後、適当な溶剤、好ましくは、水、特に中性水を用いて非露光部分を溶解除去することによって、短時間で速やかに現像がなされ、印刷版（レリーフ版）が得られる。現像方式としては、スプレー式現像装置、ブラシ式現像装置などを用いることが好ましい。
【実施例】
【００４８】
次に本発明を実施例を用いて具体的に説明するが、本発明はこれらの実施例に限定されるものではない。【００４９】
成型し、光硬化した後の感光性樹脂積層体（凸版印刷用原版）のショアーＤ硬さ、ノルマルヘキサンに対する溶剤吸収重量増加率、反発弾性率、露光時間および現像時間は以下の方法により測定した。なお、測定用サンプルは２５０μｍのポリエステル支持体上に３ｍｍの感光性樹脂層を設けて感光性樹脂層の表面に１２５μｍのポリエステルフィルムを積層した感光性樹脂積層体を使って、感光性樹脂積層体の表面から２５Ｗ／ｍ２のケミカルランプを用いて感光性樹脂の表面より高さ５ｃｍの距離から１０分間露光し、光硬化させた。このサンプルを２０℃、相対湿度６５％の条件で２４時間保存してサンプルを調整した。【００５０】
（１）ショアーＤ硬さ
ショアー式デュロメーター（ショアーＤタイプ）（西独ツビック社製）を用いて２５℃で測定した。【００５１】
（２）溶剤吸収重量増加率
露光後のサンプル厚みが５００μｍで２ｃｍ×５ｃｍのサンプルを作り、５時間ノルマルへキサンに浸漬した後、表面に付着したノルマルへキサンを取り除き、重量を測定した。溶剤吸収重量増加率は、
溶剤吸収重量増加率（％）＝（浸漬後の重量÷浸漬前の重量）×１００
の計算式で算出した。【００５２】
（３）反発弾性率
直径１０ｍｍ（重さ：４．１６）の鋼球製ボールを２０ｃｍの高さより落下させ、跳ね返る高さ（ａ）を読み取り、（ａ／２０）×１００％表示とした。測定は、２５℃、７０％ＲＨの条件で行った。【００５３】
＜実施例１＞
まず、支持体２としての厚み１８８μｍのポリエチレンテレフタレートフィルム上に、ポリウレタン系接着剤で２０μｍの接着層３を設けた。ポリウレタン系接着剤はポリエステル系樹脂（バイロンＲＶ−３００、東洋紡績（株）製）８０重量部をトルエン／メチルエチルケトン＝８０／２０（重量比）の混合溶剤１９４０重量部に８０℃で加熱溶解し、冷却後、イソシアヌレート型多価イソシアネートとしてヘキサメチレンジイソシアネートとトルエンジイソシアネートを原料とするイソシアヌレート型多価イソシアネート（デスモジュールＨＬ、住友バイエルウレタン（株）製）２０重量部、硬化触媒としてトリエチレンジアミン０．０６重量部を添加し、１０分間攪拌して調製したものを用いた。このようにして得られたポリウレタン系接着剤を膜厚みが２０μｍとなるように、ポリエチレンテレフタレートフィルム上に塗布して１００℃で３分間乾燥キュアーし、接着層３を設けた。【００５４】
次に、接着層３上に、ショアーＤ硬さが３０°で反発弾性率が３０％の光硬化した感光性樹脂組成物で形成した中間層４を設けた。まず、２−メチルペンタメチレンジアミン（ＭＰＤＡ）２．９重量部、１，４−ビスアミノプロピルピペラジン（ＢＡＰＰ）６．０重量部、ポリエチレングリコールヘキサメチレンジイソシアネート反応物（ＨＥ−６００）４５．５重量部およびアジピン酸１．７重量部をメタノール１００重量部と撹拌翼付き加熱溶解釜に入れ、充分な窒素置換を行った後に密閉にして徐々に６５℃まで加熱撹拌した。約２時間撹拌してから、１，４−ナフトキノン０．０１５重量部、ハイドロキノンモノメチルエーテル０．１重量部を添加してさらに３０分間撹拌溶解させた。その後、グリシジルメタクリレート（ＧＭＡ）２．５重量部、水１８重量部、亜硫酸アンモニウム０．３重量部、シュウ酸０．１重量部、アジピン酸０．８重量部、光開始剤としてベンジルジメチルケタール１．０重量部、ジグリシジルエーテルジアクリレート（架橋剤エポキシエステル４００ＥＡ、共栄社化学（株）製）１１．４重量部と架橋剤ライトアクリレート（ＨＯＡ−ＭＰＥ、共栄社化学（株）製）１１．４重量部をさらに添加して３０分間撹拌溶解させた。次いで、徐々に昇温してメタノールと水を留出させて、釜内の温度が１１０℃となるまで濃縮した。この段階で流動性のある粘稠な感光性樹脂組成物（中間層形成用の感光性樹脂組成物）を得た。【００５５】
次いで、このようにして得られた光硬化後の感光性樹脂組成物の膜厚みが１００μｍとなるように支持体２に形成した接着層３上に塗布し、７０℃で乾燥した後に、さらに１２５μｍのポリエステルフィルムを重ね合わせて照度が１０ｍｗ／ｍ２のケミカルランプを使って６０秒間露光して光硬化させて、全厚みが３１０μｍの、支持体２上に接着層３および中間層４を設けた積層体を得た。【００５６】
形成した中間層４の反発弾性率を測定したところ、３０％であった。また、この中間層４のノルマルヘキサンに対する溶剤吸収重量増加率は７．３％であり、インキの洗い油に対する耐性が充分であることを確認した。【００５７】
次に、中間層４上に、以下のように調製した感光性樹脂組成物（感光性樹脂層形成用の感光性樹脂組成物）を流延し、感光性樹脂層５を形成した。まず、２−メチルペンタメチレンジアミン（ＭＰＤＡ）２．９重量部、１，４−ビスアミノプロピルピペラジン（ＢＡＰＰ）６．８重量部、ポリエチレングリコールヘキサメチレンジイソシアネート反応物（ＨＥ−６００）４５．４重量部およびアジピン酸１．７重量部をメタノール１００重量部と撹拌翼付き加熱溶解釜に入れ、充分な窒素置換を行った後に密閉にして徐々に６５℃まで加熱撹拌した。約２時間撹拌してから、１，４−ナフトキノン０．０３重量部、ハイドロキノンモノメチルエーテル０．１重量部を添加してさらに３０分間撹拌溶解させた。その後、グリシジルメタクリレート（ＧＭＡ）２．５重量部、水１２重量部、亜硫酸アンモニウム０．３重量部、シュウ酸０．１重量部、アジピン酸０．７重量部、光開始剤としてベンジルジメチルケタール１．０重量部、グリセリンジメタクリレート（架橋剤ライトエステルＧ１０１Ｐ、共栄社化学（株）製）２０．０重量部とエポキシエステル（４０ＥＭ、共栄社化学（株）製）１３．５重量部をさらに添加して３０分間撹拌溶解させた。次いで、徐々に昇温してメタノールと水を留出させて、釜内の温度が１１０℃となるまで濃縮した。この段階で流動性のある粘稠な感光性樹脂組成物（感光性樹脂層形成用の感光性樹脂組成物）を得た。この感光性樹脂組成物の紫外線露光後のショアーＤ硬さは５５°、反発弾性率は３０％であった。このような感光性樹脂組成物を用いて、中間層４上に、厚み６４０μｍの感光性樹脂層５を形成した。【００５８】
次に、感光性樹脂層５上に、感熱性を有するマスク層６を形成した。まず、分散バインダーとして、ブチラール樹脂、第三級アミノ基含有ポリアミド、エーテル基含有ポリアミド、極性基不含有ポリアミドおよびポリビニルアルコールを準備した。ブチラール樹脂としては、ＢＭ−５（積水化学工業（株）製）を用いた。また第三級アミノ基含有ポリアミドおよびエーテル基含有ポリアミドとしては、以下のようにして合成したものを使用した。極性基不含有ポリアミドとしては、マクロメルト６９００（ヘンケル社製）を使用した。ポリビニルアルコールとしては、ＧＨ２３（日本合成化学（株）製）を使用した。【００５９】
（第三級アミノ基含有ポリアミドの合成）
ε−カプロラクタム５０重量部、Ｎ，Ｎ’−ジ（γ−アミノプロピル）ピペラジンアジペート４０重量部、３−ビスアミノメチルシクロヘキサンアジペート１０重量部と水１００重量部をオートクレーブ中に仕込み、窒素置換後、密閉して徐々に加熱した。内圧が１０ｋｇ／ｍ３に達した時点から、その圧力を保持できなくなるまで水を留出させ、約２時間で常圧に戻し、その後１時間常圧で反応させた。最高重合反応温度は２５５℃であった。これにより、融点１３７℃、比粘度１．９６の第三級アミノ基含有ポリアミドを得た。【００６０】
（エーテル基含有ポリアミドの合成）
数平均分子量６００のポリエチレングリコールの両末端にアクリロニトリルを付加し、これを水素還元して得たα，ω−ジアミノポリオキシエチレンとジアジピン酸との等モル塩：６０重量部、ε−カプロラクタム：２０重量部およびヘキサメチレンジアミンとアジピン酸との等モル塩：２０重量部を溶融重合して、相対粘度（ポリマー１ｇを水クロラール１００ｍｌに溶解し、２５℃で測定した粘度）が２．５０のエーテル基含有ポリアミドを得た。【００６１】
（マスク層塗工液の調製）
分散バインダーとして、ブチラール樹脂２７重量部、第三級アミノ基含有ポリアミド３９重量部を溶媒に溶解させ、そこにカーボンブラック３４重量部を分散させて分散液を調製し、マスク層塗工液とした。【００６２】
（マスク層の作成）
両面に離型処理を施したＰＥＴフィルム支持体（Ｅ５０００、東洋紡績（株）製、厚さ１００μｍ）に、マスク層塗工液を、層厚が１．５μｍになるように適宜選択したバーコーターを用いて塗工し、１２０℃×５分乾燥してマスク層６を作成した。【００６３】
前記ＰＥＴフィルム支持体上にマスク層を形成した構造物を、マスク層側が感光性樹脂層と接するようにラミネータを用いて感光性樹脂層５上に積層し、全厚みが９５０μｍであり、感光性樹脂層５の厚みが６４０μｍの凸版印刷用の感光性樹脂積層体１を得た。得られた感光性樹脂積層体１を３０℃で保管下、板状に固化した。その２４時間後、この感光性樹脂積層体を１０３℃で３分間加熱して、７日間以上保管した後、凸版印刷用原版（生版）を得た。【００６４】
得られた凸版印刷用原版の微細な独立点の再現性を評価した結果、１００μｍの独立点を再現する露光時間は４分間であり、感度が高く且つ優れた独立点の再現性を有する凸版印刷用レリーフであった。そのとき得られたレリーフについて、細線再現性のうちレリーフ再現性を評価したところ、細線は１０μｍ幅の細線が再現した。また細線再現性のうち、印刷太り有無を目視にて評価したところ、印刷太りはなかった。さらに、印圧を２００μｍとなるように調整し、ライン速度２０ｍ／分の条件でベタ部の印刷性を評価した結果、カスレはなかった。また、目視にて非画像部インキ汚れは観察されなかった。中間層４と感光性樹脂層５との界面における印刷中の剥がれについても全く見られなかった。さらに、以下の手順で、円筒状成形時の感光性樹脂層の剥がれの有無を評価した。まず、印刷時のシリンダーに版を貼り付ける様態に、版をアウトカールの向きに、直径４ｃｍの円筒状に丸めて、固定した。これを６０℃の熱風乾燥機中で３０分間加熱し、くせ付けした。その後乾燥機から出し、室温で約３０分間放置した。その後、丸めたものを解くと円筒状に巻きくせがついている。このときに中間層と感光性樹脂層の間で歪が生じ、その界面で剥がれが生じると問題であるため、このような評価も行なった。結果、円筒状成形時に感光性樹脂層の剥がれは観察されなかった。【００６５】
＜実施例２＞
ε−カプロラクタム５２．５重量部、Ｎ，Ｎ’−ビス（γ−アミノプロピル）ピペラジンアジペート４０．０重量部、１，３−ビスアミノメチルシクロヘキサンアジペート７．５重量部および水１００重量部を、反応器に入れ、充分な窒素置換を行った後に密閉して徐々に加熱した。内圧が１０ｋｇ／ｃｍ２に達した時点から、反応器内の水を徐々に留出させて１時間で常圧に戻し、その後１．０時間常圧で反応させた。最高重合温度は２２０℃であった。得られた重合体は、融点１４０℃、比粘度２．００の透明淡黄色のポリアミドを得た。【００６６】
得られたポリアミドを５０．０重量部、Ｎ−エチルトルエンスルホン酸アミド５．０重量部、１，４−ナフトキノン０．０３重量部、メタノール５０．０重量部および水１０重量部を、攪拌付き加熱解釜中で６０℃、２時間混合してポリマーを完全に溶解してから、トリメチロールプロパントリグリシジルエステルのアクリル酸付加物３８．１重量部、グリシジルメタクリレート２．５重量部、メタクリル酸２．９重量部、ハイドロキノンモノメチルエーテル０．１重量部、亜硫酸アンモニウム０．３重量部、シュウ酸０．１重量部およびベンジルジメチルケタール１．０重量部を添加して３０分間溶解した。次いで、徐々に昇温してメタノールと水を留出させて、釜内の温度が１１０℃となるまで濃縮した。この段階で流動性のある粘稠な感光性樹脂組成物（後述する感光性樹脂層形成用の感光性樹脂組成物）を得た。この感光性樹脂組成物の紫外線露光後のショアーＤ硬さは５５°、反発弾性率は１８％であった。【００６７】
次に１８８μｍのポリエステルフィルムである支持体２上に実施例１と同様に形成した接着層３を介してショアーＤ硬さが２７°で反発弾性率が２１％の光硬化した中間層４を設けた。中間層４は、上記の感光性樹脂組成物に用いたポリアミド５５．０重量部、Ｎ−エチルトルエンスルホン酸アミド５．０重量部、１，４−ナフトキノン０．０３重量部、メタノール５０．０重量部および水１０重量部を、攪拌付き加熱溶解釜中で６０℃、２時間混合してポリマーを完全に溶解した後、ポリプロピレングリコールのジグリシジルエーテルのアクリル酸付加物３２．９重量部、メタクリル酸３．１重量部、グリシジルメタクリレート２．５重量部、ハイドロキノンモノメチルエーテル０．１重量部、亜硫酸アンモニウム０．３重量部、シュウ酸０．１重量部およびベンジルジメチルケタール１．０重量部を添加して、感光性樹脂組成物（中間層形成用の感光性樹脂組成物）を得た。次いで、このようにして得られた光硬後の感光性樹脂組成物の膜厚みが１００μｍとなるように、支持体２上に形成した接着層３上に塗布して７０℃で乾燥した後に、さらに１２５μｍのポリエステルフィルムを重ね合わせて照度が１０ｍｗ／ｍ２のケミカルランプを使って６０秒間露光して光硬化させた１００μｍの中間層４を形成した。また、この中間層４のノルマルヘキサンに対する溶剤吸収重量増加率は７．３％であり、インキの洗い油に対する耐性が充分であることを確認した。【００６８】
このようにして形成された中間層４上に、上述した感光性樹脂層形成用の感光性樹脂組成物を流延し、実施例１と同様にして、厚み６４０μｍの感光性樹脂層５形成した。さらに、実施例１と同様にして、感光性樹脂層５上にマスク層６を形成し、全厚みが９５０μｍの感光性樹脂積層体１を得た。【００６９】
直径１００μｍの独立点を再現する露光時間を、得られた感光性樹脂積層体を凸版印刷用原版として微細な独立点の再現性を評価した結果、１００μｍの独立点を再現する露光時間は６分間であり、感度が高く且つ優れた独立点の再現性を有する凸版印刷用原版であった。そのとき得られたレリーフについて、細線再現性のうちレリーフ再現性を評価したところ、細線は１５μｍ幅の細線が再現した。次に、実施例１と同様に、細線再現性のうち印刷太りの有無を評価を評価したところ、印刷太りはなかった。さらに、実施例１と同様にベタ部の印刷性を評価した結果、カスレはなかった。また、目視にて非画像部インキ汚れは観察されなかった。中間層４と感光性樹脂層５との界面における印刷時の剥がれについても全く見られなかった。さらに、実施例１と同様にして円筒状成形時の感光性樹脂層の剥がれの有無を評価した結果、感光性樹脂層５の剥がれは観察されなかった。【００７０】
＜実施例３＞
感光性樹脂層５を次のように変更した以外は、実施例２と同様にして感光性樹脂積層体１を得た。実施例２で感光性樹脂層形成用の感光性樹脂組成物に用いたポリアミドを５０．０重量部、Ｎ−エチルトルエンスルホン酸アミド５．０重量部、１，４−ナフトキノン０．０３重量部、メタノール５０．０重量部および水１０重量部を、攪拌付き加熱解釜中で６０℃、２時間混合してポリマーを完全に溶解してから、トリメチロールプロパントリグリシジルエステルのアクリル酸付加物とメタクリル酸付加物（アクリル酸５０モル％含有）３５．４重量部、グリシジルメタクリレート２．０重量部、メタクリル酸３．１重量部、ハイドロキノンモノメチルエーテル０．１重量部、亜硫酸アンモニウム０．３重量部、シュウ酸０．１重量部およびベンジルジメチルケタール１．０重量部を添加して３０分間溶解した。次いで、徐々に昇温してメタノールと水を留出させて、釜内の温度が１１０℃となるまで濃縮した。この段階で流動性のある粘稠な感光性樹脂層形成用の感光性樹脂組成物を得た。この感光性樹脂組成物の紫外線露光後のショアーＤ硬さは６７°、反発弾性率は１５％であった。このような感光性樹脂組成物を用いて、実施例１、２と同じ厚みである６４０μｍの感光性樹脂層５を形成した。【００７１】
直径１００μｍの独立点を再現する露光時間を、実施例１と同等の方法で得られた全厚み９５０μｍの感光性樹脂積層体を凸版印刷用原版として微細な独立点の再現性を評価した結果、１００μｍの独立点を再現する露光時間は６分間であり、感度が高く且つ優れた独立点の再現性を有する凸版印刷用原版であった。そのとき得られたレリーフについて、細線再現性のうちレリーフ再現性を評価したところ、細線は１５μｍ幅の細線が再現した。次に、実施例１と同様に、細線再現性のうち印刷太りの有無を評価を評価したところ、印刷太りはなかった。さらに、実施例１と同様にベタ部の印刷性を評価した結果、カスレはなかった。また、目視にて非画像部インキ汚れは観察されなかった。中間層４と感光性樹脂層５との界面における印刷中の剥がれについても全く見られなかった。さらに、実施例１と同様にして円筒状成形時の感光性樹脂層の剥がれの有無を評価した結果、感光性樹脂層５の剥がれは観察されなかった。【００７２】
＜実施例４＞
感光性樹脂層５の厚みを４９０μｍとした以外は実施例１と同様にして、全厚みが８００μｍの感光性樹脂積層体１を得た。このようにして得た感光性樹脂積層体１を凸版印刷用原版として、実施例１と同様にして、微細な独立点の再現性を評価した結果、直径１００μｍの独立点を再現する露光時間は４分間であり、感度が高く且つ優れた独立点の再現性を有する凸版印刷用原版であった。そのとき得られたレリーフについて、細線再現性のうちレリーフ再現性を評価したところ、１０μｍ幅の細線が再現した。次に、実施例１と同様に、細線再現性のうち印刷太りの有無を評価を評価したところ、印刷太りはなかった。さらに、実施例１と同様にベタ部の印刷性を評価した結果、カスレはなかった。また、目視にて非画像部インキ汚れは観察されなかった。中間層４と感光性樹脂層５との界面における印刷中の剥がれについても全く見られなかった。さらに、実施例１と同様にして円筒状成形時の感光性樹脂層の剥がれの有無を評価した結果、感光性樹脂層５の剥がれは観察されなかった。【００７３】
＜実施例５＞
感光性樹脂層５を次のように変更した以外は、実施例１と同様にして感光性樹脂積層体１を得た。２−メチルペンタメチレンジアミン（ＭＰＤＡ）２．９重量部、１，４−ビスアミノプロピルピペラジン（ＢＡＰＰ）６．８重量部、ポリエチレングリコールヘキサメチレンジイソシアネート反応物（ＨＥ−６００）４５．４重量部およびアジピン酸１．７重量部をメタノール１００重量部と撹拌翼付き加熱溶解釜に入れ、充分な窒素置換を行った後に密閉にして徐々に６５℃まで加熱撹拌した。約２時間撹拌してから、１，４−ナフトキノン０．０３重量部、ハイドロキノンモノメチルエーテル０．１重量部を添加してさらに３０分間撹拌溶解させた。その後、グリシジルメタクリレート（ＧＭＡ）２．５重量部、水１２重量部、亜硫酸アンモニウム０．３重量部、シュウ酸０．１重量部、アジピン酸０．７重量部、光開始剤としてベンジルジメチルケタール１．０重量部、グリセリンジメタクリレート（架橋剤ライトエステルＧ１０１Ｐ、共栄社化学株式会社製）２０．０重量部とエポキシエステル２００ＥＡ  １３．５重量部をさらに添加して３０分間撹拌溶解させた。次いで、徐々に昇温してメタノールと水を留出させて、釜内の温度が１１０℃となるまで濃縮した。この段階で流動性のある粘稠な感光性樹脂組成物を得た。この感光性樹脂組成物の紫外線露光後のショアーＤ硬さは４７°、反発弾性率は３０％であった。このような感光性樹脂組成物を用いて、実施例１、２と同じ厚みである６４０μｍの感光性樹脂層５を形成した。【００７４】
直径１００μｍの独立点を再現する露光時間を、実施例１と同等の方法で得られた全厚み９５０μｍの感光性樹脂積層体を凸版印刷用原版として微細な独立点の再現性を評価した結果、１００μｍの独立点を再現する露光時間は４分間であり、感度が高く且つ優れた独立点の再現性を有する凸版印刷用原版であった。そのとき得られたレリーフについて、細線再現性のうちレリーフ再現性を評価したところ、細線は１０μｍ幅の細線が再現した。次に、実施例１と同様に、細線再現性のうち印刷太りの有無を評価を評価したところ、印刷太りはなかった。さらに、実施例１と同様にベタ部の印刷性を評価した結果、カスレはなかった。また、目視にて非画像部インキ汚れは観察されなかった。中間層４と感光性樹脂層５との界面における印刷中の剥がれについても全く見られなかった。さらに、実施例１と同様にして円筒状成形時の感光性樹脂層の剥がれの有無を評価した結果、感光性樹脂層５の剥がれは観察されなかった。【００７５】
＜実施例６＞
ジグリシジルエーテルジアクリレートのみについて、架橋剤エポキシエステル４００ＥＡ（共栄社化学株式会社製）を架橋剤エポキシエステル２００ＥＡ（共栄社化学株式会社製）に変更したこと以外は実施例１と同様にしてショアーＤ硬さが４０°、厚みが１００μｍの中間層４を形成し、それ以外は実施例１と同様にして全厚み９５０μｍの感光性樹脂積層体１を得た。【００７６】
直径１００μｍの独立点を再現する露光時間を、得られた感光性樹脂積層体１を凸版印刷用原版として微細な独立点の再現性を評価した結果、１００μｍの独立点を再現する露光時間は４分間であり、感度が高く且つ優れた独立点の再現性を有する凸版印刷用原版であった。そのとき得られたレリーフについて、細線再現性のうちレリーフ再現性を評価したところ、細線は１０μｍ幅の細線が再現した。次に、実施例１と同様に、細線再現性のうち印刷太りの有無を評価を評価したところ、印刷太りはなかった。さらに、実施例１と同様にベタ部の印刷性を評価した結果、カスレはなかった。また、目視にて非画像部インキ汚れは観察されなかった。中間層４と感光性樹脂層５との界面における印刷中の剥がれについても全く見られなかった。さらに、実施例１と同様にして円筒状成形時の感光性樹脂層の剥がれの有無を評価した結果、感光性樹脂層５の剥がれは観察されなかった。【００７７】
＜実施例７＞
中間層４を次のように変更した以外は、実施例１と同様にして感光性樹脂積層体１を得た。２−メチルペンタメチレンジアミン（ＭＰＤＡ）２．９重量部、１，４−ビスアミノプロピルピペラジン（ＢＡＰＰ）６．８重量部、ポリエチレングリコールヘキサメチレンジイソシアネート反応物（ＨＥ−６００）４５．４重量部およびアジピン酸１．７重量部をメタノール１００重量部と撹拌翼付き加熱溶解釜に入れ、充分な窒素置換を行った後に密閉にして徐々に６５℃まで加熱撹拌した。約２時間撹拌してから、１，４−ナフトキノン０．０３重量部、ハイドロキノンモノメチルエーテル０．１重量部を添加してさらに３０分間撹拌溶解させた。その後、グリシジルメタクリレート（ＧＭＡ）２．５重量部、水１２重量部、亜硫酸アンモニウム０．３重量部、シュウ酸０．１重量部、アジピン酸０．７重量部、光開始剤としてベンジルジメチルケタール１．０重量部、グリセリンジメタクリレート（架橋剤ライトエステルＧ１０１Ｐ、共栄社化学株式会社製）１７．０重量部とエポキシエステル４０ＥＭ（共栄社化学株式会社製）１６．５重量部をさらに添加して３０分間撹拌溶解させた。次いで、徐々に昇温してメタノールと水を留出させて、釜内の温度が１１０℃となるまで濃縮した。この段階で流動性のある粘稠な感光性樹脂組成物を得た。この感光性樹脂組成物の紫外線露光後のショアーＤ硬さは、４８°、反発弾性率は２７％であった。【００７８】
直径１００μｍの独立点を再現する露光時間を、得られた全厚み９５０μｍの感光性樹脂積層体１を凸版印刷用原版として微細な独立点の再現性を評価した結果、１００μｍの独立点を再現する露光時間は４分間であり、感度が高く且つ優れた独立点の再現性を有する凸版印刷用原版であった。そのとき得られたレリーフについて、細線再現性のうちレリーフ再現性を評価したところ、細線は１０μｍ幅の細線が再現した。次に、実施例１と同様に、細線再現性のうち印刷太りの有無を評価を評価したところ、印刷太りはなかった。さらに、実施例１と同様にベタ部の印刷性を評価した結果、カスレはなかった。また、目視にて非画像部インキ汚れは観察されなかった。中間層４と感光性樹脂層５との界面における印刷中の剥がれについても全く見られなかった。さらに、実施例１と同様にして円筒状成形時の感光性樹脂層の剥がれの有無を評価した結果、感光性樹脂層５の剥がれは観察されなかった。【００７９】
＜実施例８＞
感光性樹脂層５の厚みを３８０μｍとし、全厚みを６００μｍとしたこと以外は実施例１と同様にして感光性樹脂積層体１を得た。【００８０】
直径１００μｍの独立点を再現する露光時間を、得られた感光性樹脂積層体１を凸版印刷用原版として微細な独立点の再現性を評価した結果、１００μｍの独立点を再現する露光時間は３分間であり、感度が高く且つ優れた独立点の再現性を有する凸版印刷用原版であった。そのとき得られたレリーフについて、細線再現性のうちレリーフ再現性を評価したところ、細線は１０μｍ幅の細線が再現した。次に、実施例１と同様に、細線再現性のうち印刷太りの有無を評価を評価したところ、印刷太りはなかった。さらに、実施例１と同様にベタ部の印刷性を評価した結果、カスレはなかった。また、目視にて非画像部インキ汚れは観察されなかった。中間層４と感光性樹脂層５との界面における印刷中の剥がれについても全く見られなかった。さらに、実施例１と同様にして円筒状成形時の感光性樹脂層の剥がれの有無を評価した結果、感光性樹脂層５の剥がれは観察されなかった。【００８１】
＜実施例９＞
中間層４、感光性樹脂層５をそれぞれ次のように変更した以外は、実施例１と同様にして感光性樹脂積層体１を得た。中間層４については、合成高分子化合物として用いたポリウレアウレタンをポリエーテルアミドに変更した。ポリエーテルアミドは、数平均分子量６００のポリエチレングリコールの両末端にアクリロニトリルを付加し、これを水素還元して得たα，ω−ジアミノポリオキシエチレンとジアジピン酸との等モル塩：６０重量部、ε−カプロラクタム：２０重量部およびヘキサメチレンジアミンとアジピン酸との等モル塩：２０重量部を溶融重合して、相対粘度（ポリマー１ｇを水クロラール１００ｍｌに溶解し、２５℃で測定した粘度）が２．５０のエーテル基含有するポリエーテルアミドを得た。得られたポリエーテルアミド６０重量部をメタノール中で６０℃で１時間撹拌して溶解した後に、１，４−ナフトキノン０．０１５重量部、ハイドロキノンモノメチルエーテル０．１重量部を添加してさらに３０分間撹拌溶解させた。その後、グリシジルメタクリレート（ＧＭＡ）２．５重量部、水１８重量部、亜硫酸アンモニウム０．３重量部、光開始剤としてベンジルジメチルケタール１．０重量部、ジグリシジルエーテルジアクリレート（架橋剤エポキシエステル４００ＥＡ、共栄社化学株式会社製）１８．１重量部と架橋剤ライトアクリレートＨＯＡ−ＭＰＥ（共栄社化学株式会社製）１８．０重量部をさらに添加して３０分間撹拌溶解させた。次いで、徐々に昇温してメタノールと水を留出させて、釜内の温度が１１０℃となるまで濃縮した。この段階で流動性のある粘稠な感光性樹脂組成物を得た。ついでこのようにして得られた光硬後の感光性樹脂組成物の膜厚みが１００μｍとなるように厚さ１８８μｍのポリエステルフィルム上に塗布して７０℃で乾燥した後に、さらに１２５μｍのポリエステルフィルムを重ね合わせて照度が１０ｍｗ／ｍ２のケミカルランプを使って６０秒間露光して光硬化させた３１０μｍの中間層を設けた支持体を得た。形成された中間層４のショアーＤ硬さは３５°であった。【００８２】
また、感光性樹脂層５については、合成高分子化合物として用いたポリウレアウレタンをポリエーテルアミドに変更して感光性樹脂層を製造した。感光性樹脂組成物は数平均分子量６００のポリエチレングリコールの両末端にアクリロニトリルを付加し、これを水素還元して得たα，ω−ジアミノポリオキシエチレンとジアジピン酸との等モル塩：６０重量部、ε−カプロラクタム：２０重量部およびヘキサメチレンジアミンとアジピン酸との等モル塩：２０重量部を溶融重合して得たポリエーテルアミド６０重量部をメタノール中で６０℃で１時間撹拌して溶解した後に、１，４−ナフトキノン０．０１５重量部、ハイドロキノンモノメチルエーテル０．１重量部を添加してさらに３０分間撹拌溶解させた。その後、グリシジルメタクリレート（ＧＭＡ）２．５重量部、水１２重量部、亜硫酸アンモニウム０．３重量部、シュウ酸０．１重量部、光開始剤としてベンジルジメチルケタール１．０重量部、グリセリンジメタクリレート（架橋剤ライトエステルＧ１０１Ｐ、共栄社化学株式会社製）２０．０重量部とエポキシエステル４０ＥＭ１３．５重量部をさらに添加して３０分間撹拌溶解させた。次いで、徐々に昇温してメタノールと水を留出させて、釜内の温度が１１０℃となるまで濃縮した。この段階で流動性のある粘稠な感光性樹脂組成物を得た。この感光性樹脂組成物の紫外線露光後のショアーＤ硬さは５８°、反発弾性率は３０％であった。【００８３】
直径１００μｍの独立点を再現する露光時間を、得られた全厚み９５０μｍの感光性樹脂積層体１を凸版印刷用原版として微細な独立点の再現性を評価した結果、１００μｍの独立点を再現する露光時間は６分間であり、感度が高く且つ優れた独立点の再現性を有する凸版印刷用原版であった。そのとき得られたレリーフについて、細線再現性のうちレリーフ再現性を評価したところ、細線は１５μｍ幅の細線が再現した。次に、実施例１と同様に、細線再現性のうち印刷太りの有無を評価を評価したところ、印刷太りはなかった。さらに、実施例１と同様にベタ部の印刷性を評価した結果、カスレはなかった。また、目視にて非画像部インキ汚れは観察されなかった。中間層４と感光性樹脂層５との界面における印刷中の剥がれについても全く見られなかった。さらに、実施例１と同様にして円筒状成形時の感光性樹脂層の剥がれの有無を評価した結果、感光性樹脂層５の剥がれは観察されなかった。【００８４】
＜実施例１０＞
中間層４を次のように変更した以外は、実施例１と同様にして感光性樹脂積層体１を得た。合成高分子化合物として用いたポリウレアウレタンをポリウレタンに変更して中間層４を製造した。数平均分子量６００のポリウレタンを５０重量部、１，５−ブタンジオール１０重量部およびヘキサメチレンジイソシアネート３２．７重量部を混合し、１５０℃で重合してエーテル結合を含むポリウレタンを得た。得られたポリウレタン６０重量部をメタノール中で６０℃で１時間撹拌して溶解した後に、ハイドロキノンモノメチルエーテル０．１重量部を添加してさらに３０分間撹拌溶解させた。その後、グリシジルメタクリレート（ＧＭＡ）２．５重量部、水１８重量部、亜硫酸アンモニウム０．３重量部、光開始剤としてベンジルジメチルケタール１．０重量部、ジグリシジルエーテルジアクリレート（架橋剤エポキシエステル４００ＥＡ、共栄社化学株式会社製）２３．１重量部と架橋剤ライトアクリレートＨＯＡ−ＭＰＥ（共栄社化学株式会社製）１３．０重量部をさらに添加して３０分間撹拌溶解させた。次いで、徐々に昇温してメタノールと水を留出させて、釜内の温度が１１０℃となるまで濃縮した。この段階で流動性のある粘稠な感光性樹脂組成物を得た。次いでこのようにして得られた光硬後の感光性樹脂組成物の膜厚みが１００μｍとなるように厚さ１８８μｍのポリエステルフィルム上に塗布して７０℃で乾燥した後に、さらに１２５μｍのポリエステルフィルムを重ね合わせて照度が１０ｍｗ／ｍ２のケミカルランプを使って６０秒間露光して光硬化させた３１０μｍの中間層４を設けた支持体を得た。形成された中間層４のショアーＤ硬さは２７°であった。【００８５】
直径１００μｍの独立点を再現する露光時間を、得られた全厚み９５０μｍの感光性樹脂積層体１を凸版印刷用原版として微細な独立点の再現性を評価した結果、１００μｍの独立点を再現する露光時間は４分間であり、感度が高く且つ優れた独立点の再現性を有する凸版印刷用原版であった。そのとき得られたレリーフについて、細線再現性のうちレリーフ再現性を評価したところ、細線は１０μｍ幅の細線が再現した。次に、実施例１と同様に、細線再現性のうち印刷太りの有無を評価を評価したところ、印刷太りはなかった。さらに、実施例１と同様にベタ部の印刷性を評価した結果、カスレはなかった。また、目視にて非画像部インキ汚れは観察されなかった。中間層４と感光性樹脂層５との界面における印刷中の剥がれについても全く見られなかった。さらに、実施例１と同様にして円筒状成形時の感光性樹脂層の剥がれの有無を評価した結果、感光性樹脂層５の剥がれが観察された。【００８６】
＜比較例１＞
中間層を設けず、厚み６８０μｍの感光性樹脂層を形成したこと以外は実施例１と同様にして、全厚みが９５０μｍとなるように感光性樹脂積層体を作製した。このようにして得た感光性樹脂積層体を凸版印刷用原版として、実施例１と同様にして、微細な独立点の再現性を評価した結果、直径１００μｍの独立点を再現する露光時間は１２分間であり、感度が低く独立点の再現性が満足いかない凸版印刷用原版であった。そのとき得られたレリーフについて、細線再現性のうちレリーフ再現性を評価したところ、２０μｍ幅の線が再現した。次に、実施例１と同様に、細線再現性のうち印刷太りの有無を評価を評価したところ、印刷太りが観察された。さらに、実施例１と同様にベタ部の印刷性を評価した結果、カスレはなかった。また、目視にて非画像部インキ汚れは観察されなかった。中間層と感光性樹脂層との界面における印刷中の剥がれについても全く見られなかった。さらに、実施例１と同様にして円筒状成形時の感光性樹脂層の剥がれの有無を評価した結果、感光性樹脂層の剥がれは観察されなかった。【００８７】
＜比較例２＞
実施例１と同様の感光性樹脂層形成用の感光性樹脂組成物を用いて感光性樹脂層を形成したこと以外は実施例２と同様にして、感光性樹脂積層体を作製した。このようにして得た感光性樹脂積層体を凸版印刷用原版として、実施例１と同様にして、微細な独立点の再現性を評価した結果、直径１００μｍの独立点を再現する露光時間は４分間であり、感度の高い凸版印刷用原版であった。そのとき得られたレリーフについて、細線再現性のうちレリーフ再現性を評価したところ、１０μｍ幅の線が再現した。次に、実施例１と同様に、細線再現性のうち印刷太りの有無を評価を評価したところ、印刷太りはなかった。さらに、実施例１と同様にベタ部の印刷性を評価した結果、カスレはなかった。また、目視にて非画像部インキ汚れは観察されなかった。中間層と感光性樹脂層との界面における印刷中の剥がれが観察され、また、実施例１と同様にして円筒状成形時の感光性樹脂層の剥がれの有無を評価した結果、感光性樹脂層の剥がれが観察された。【００８８】
＜比較例３＞
中間層の厚みを２５０μｍ、感光性樹脂層の厚みを２４０μｍに変更した以外は実施例１と同様にして、全厚みが７００μｍの感光性樹脂積層体を作製した。このようにして得た感光性樹脂積層体を凸版印刷用原版として、実施例１と同様にして、微細な独立点の再現性を評価した結果、直径１００μｍの独立点を再現する露光時間は４分間であり、感度の高い凸版印刷用原版であった。そのとき得られたレリーフについて、細線再現性のうちレリーフ再現性を評価したところ、１０μｍ幅の線が再現した。次に、実施例１と同様に、細線再現性のうち印刷太りの有無を評価を評価したところ、印刷太りはなかった。さらに、実施例１と同様にベタ部の印刷性を評価した結果、カスレはなかった。得られた印刷物は、凸版印刷用レリーフのフロアー部（底部）にインキが付着し、印刷物の非画像部にインキ汚れが生じ、満足いく印刷品位のものが得られなかった。中間層と感光性樹脂層との界面における印刷中の剥がれについても全く見られなかった。さらに、実施例１と同様にして円筒状成形時の感光性樹脂層の剥がれの有無を評価した結果、感光性樹脂層の剥がれは観察されなかった。【００８９】
＜比較例４＞
中間層形成用の感光性樹脂組成物を、ショアーＤ硬さ５５°の感光性樹脂層形成用の感光性樹脂組成物に変更した以外は、実施例１と同様にして感光性樹脂積層体を作製した。このようにして得た感光性樹脂積層体を凸版印刷用原版として、実施例１と同様にして、微細な独立点の再現性を評価した結果、直径１００μｍの独立点を再現する露光時間は４分間であり、感度の高い凸版印刷用原版であった。そのとき得られたレリーフについて、細線再現性のうちレリーフ再現性を評価したところ、１０μｍ幅の線が再現した。得られた印刷物は、中間層のクッション機能が発現せず、印圧によるレリーフ層の変形により、微細な画像に太りが生じ、ベタ部にはカスレが生じており、満足いく印刷品位のものが得られなかった。なお、目視にて非画像部インキ汚れは観察されなかった。中間層と感光性樹脂層との界面における印刷中の剥がれについても全く見られなかった。さらに、実施例１と同様にして円筒状成形時の感光性樹脂層の剥がれの有無を評価した結果、感光性樹脂層の剥がれは観察されなかった。【００９０】
＜比較例５＞
感光性樹脂層形成用の感光性樹脂組成物において、グリセリンジメタクリレート（架橋剤ライトエステルＧ１０１Ｐ、共栄社化学株式会社製）とエポキシエステル４０ＥＭ（共栄社化学株式会社製）との比率のみを変更し、Ｇ１０１Ｐを１５．０重量部とエポキシエステル４０ＥＭ  １８．５重量部を配合したこと以外は、実施例１と同様にして感光性樹脂積層体を得た。感光性樹脂組成物の紫外線露光後のショアーＤ硬さは５０°、反発弾性率は２８％であった。【００９１】
直径１００μｍの独立点を再現する露光時間を、得られた感光性樹脂積層体を凸版印刷用原版として微細な独立点の再現性を評価した結果、１００μｍの独立点を再現する露光時間は４分間であり、感度が高く且つ優れた独立点の再現性を有する凸版印刷用原版であった。そのとき得られたレリーフについて、細線再現性のうちレリーフ再現性を評価したところ、細線は１０μｍ幅の細線が再現した。次に、実施例１と同様に、細線再現性のうち印刷太りの有無を評価を評価したところ、印刷太りが観察された。さらに、実施例１と同様にベタ部の印刷性を評価した結果、カスレはなかった。また、目視にて非画像部インキ汚れは観察されなかった。中間層と感光性樹脂層との界面における印刷中の剥がれについても全く見られなかった。さらに、実施例１と同様にして円筒状成形時の感光性樹脂層の剥がれの有無を評価した結果、感光性樹脂層の剥がれは観察されなかった。【００９２】
＜比較例６＞
感光性樹脂層を次のように変更した以外は、実施例１と同様にして感光性樹脂積層体１を得た。感光性樹脂層形成用の感光性樹脂組成物を、グリセリンジメタクリレート（架橋剤ライトエステルＧ１０１Ｐ、共栄社化学株式会社製）とエポキシエステル４０ＥＭ（共栄社化学株式会社製）との比率のみを変更し、Ｇ１０１Ｐを２９．５重量部とエポキシエステル４０ＥＭを４．０重量部を配合した。この感光性樹脂組成物の紫外線露光後のショアーＤ硬さは７４°、反発弾性率は２８％であった。【００９３】
直径１００μｍの独立点を再現する露光時間を、得られた感光性樹脂積層体を凸版印刷用原版として微細な独立点の再現性を評価した結果、１００μｍの独立点を再現する露光時間は４分間であり、感度が高く且つ優れた独立点の再現性を有する凸版印刷用原版であった。そのとき得られたレリーフについて、細線再現性のうちレリーフ再現性を評価したところ、細線は１０μｍ幅の細線が再現した。次に、実施例１と同様に、細線再現性のうち印刷太りの有無を評価を評価したところ、印刷太りが観察された。さらに、実施例１と同様にベタ部の印刷性を評価した結果、カスレが生じていた。また、目視にて非画像部インキ汚れは観察されなかった。中間層と感光性樹脂層との界面における印刷中の剥がれについても全く見られなかった。さらに、実施例１と同様にして円筒状成形時の感光性樹脂層の剥がれの有無を評価した結果、感光性樹脂層の剥がれは観察されなかった。【００９４】
＜比較例７＞
感光性樹脂層の厚みを７４０μｍとしたこと以外は実施例１と同様にして、全厚み１０５０μｍの感光性樹脂積層体を作製した。直径１００μｍの独立点を再現する露光時間を、得られた感光性樹脂積層体を凸版印刷用原版として微細な独立点の再現性を評価した結果、１００μｍの独立点を再現する露光時間は６分間であり、感度が高く且つ優れた独立点の再現性を有する凸版印刷用原版であった。そのとき得られたレリーフについて、細線再現性のうちレリーフ再現性を評価したところ、細線は３０μｍ幅の細線が再現した。次に、実施例１と同様に、細線再現性のうち印刷太りの有無を評価を評価したところ、印刷太りはなかった。さらに、実施例１と同様にベタ部の印刷性を評価した結果、カスレはなかった。なお、目視にて非画像部インキ汚れは観察されなかった。中間層と感光性樹脂層との界面における印刷中の剥がれについても全く見られなかった。さらに、実施例１と同様にして円筒状成形時の感光性樹脂層の剥がれの有無を評価した結果、感光性樹脂層の剥がれは観察されなかった。【００９５】
実施例１〜１０、比較例１〜７の構成および結果を以下に示す。【００９６】
【表１】
2013062082.tif 000005
【符号の説明】
【００９７】
１  凸版印刷版用感光性樹脂積層体、２  支持体、３  接着層、４  中間層、５  感光性樹脂層、６  マスク層、７  可撓性カバーフィルム。
【図１】
2013062082.tif 000006
【国際調査報告】
2013062082.tif 000007
2013062082.tif 000008
2013062082.tif 000009